(57)【要約】  本開示の固体電解質（１０）は、相互接続された複数の孔（１２）を有する多孔質誘電体（１１）と、イオン性化合物及び双極性化合物からなる群より選ばれる少なくとも１つと、金属塩とを含有し、複数の孔（１２）の内部を少なくとも部分的に満たしている電解質（１３）と、を備えている。多孔質誘電体（１１）の複数の孔（１２）の内表面は、少なくとも部分的に、ハロゲン原子を含む官能基によって修飾されている。
2020255467.tif 000002
【特許請求の範囲】
【請求項１】
相互接続された複数の孔を有する多孔質誘電体と、
イオン性化合物及び双極性化合物からなる群より選ばれる少なくとも１つと、金属塩とを含有し、前記複数の孔の内部を少なくとも部分的に満たしている電解質と、
を備え、
前記多孔質誘電体の前記複数の孔の内表面は、少なくとも部分的に、ハロゲン原子を含む官能基によって修飾されている、固体電解質。
【請求項２】
前記ハロゲン原子が前記官能基の末端に存在する、
請求項１に記載の固体電解質。
【請求項３】
前記ハロゲン原子が塩素原子である、
請求項１又は２に記載の固体電解質。
【請求項４】
前記複数の孔の前記内表面に吸着して分極を誘起する表面吸着層をさらに備えた、
請求項１から３のいずれか１項に記載の固体電解質。
【請求項５】
前記電解質は、前記多孔質誘電体の前記孔の前記内表面又は前記表面吸着層の内表面に吸着した分極層を含み、
前記分極層は、第１イオン層、第２イオン層及び第３イオン層を含み、
前記第１イオン層は、前記多孔質誘電体又は前記表面吸着層に結合した複数の第１イオンを含む層であり、
前記複数の第１イオンのそれぞれは、第１の極性を有し、
前記第２イオン層は、前記複数の第１イオンに結合した複数の第２イオンを含む層であり、
前記複数の第２イオンのそれぞれは、前記第１の極性とは反対の極性である第２の極性を有し、
前記第３イオン層は、前記複数の第２イオンに結合した複数の第３イオンを含む層であり、
前記複数の第３イオンのそれぞれは、前記第１の極性を有する、
請求項１から４のいずれか１項に記載の固体電解質。
【請求項６】
前記複数の第１イオンのそれぞれは、前記イオン性化合物又は前記金属塩に由来するアニオンであり、
前記複数の第２イオンのそれぞれは、前記イオン性化合物に由来するカチオンであり、
前記複数の第３イオンのそれぞれは、前記イオン性化合物又は前記金属塩に由来するアニオンである、
請求項５に記載の固体電解質。
【請求項７】
前記電解質は、前記分極層が存在する位置よりも前記複数の孔の前記内表面から離れた位置に存在するバルク層をさらに含む、
請求項５又は６に記載の固体電解質。
【請求項８】
前記表面吸着層が、前記複数の孔の前記内表面に吸着した水を含有する、
請求項４に記載の固体電解質。
【請求項９】
前記水が、１以上、４以下の単分子層を構成している、
請求項８に記載の固体電解質。
【請求項１０】
前記表面吸着層が、前記複数の孔の前記内表面に吸着したポリエーテルを含有する、
請求項４に記載の固体電解質。
【請求項１１】
前記ポリエーテルが、ポリエチレングリコールを含む、
請求項１０に記載の固体電解質。
【請求項１２】
前記金属塩がリチウム塩である、
請求項１から１１のいずれか１項に記載の固体電解質。
【請求項１３】
前記リチウム塩が、リチウムビス（トリフルオロメタンスルホニル）イミドを含む、
請求項１２に記載の固体電解質。
【請求項１４】
前記イオン性化合物がイオン液体である、
請求項１から１３のいずれか１項に記載の固体電解質。
【請求項１５】
前記イオン液体が、ビス（トリフルオロメタンスルホニル）イミドアニオンを含む、
請求項１４に記載の固体電解質。
【請求項１６】
前記イオン液体が、１−ブチル−１−メチルピロリジニウムビス（トリフルオロメタンスルホニル）イミドを含む、
請求項１５に記載の固体電解質。
【請求項１７】
前記多孔質誘電体が多孔質シリカである、
請求項１から１６のいずれか１項に記載の固体電解質。
【請求項１８】
前記多孔質誘電体は、単一の層をなし、
前記固体電解質の外形が前記多孔質誘電体によって画定されている、
請求項１から１７のいずれか１項に記載の固体電解質。
【請求項１９】
請求項１から１８のいずれか１項に記載の固体電解質と、
電極活物質と、
を備えた、電極。
【請求項２０】
導電助剤及びバインダーから選ばれる少なくとも１つをさらに備えた、
請求項１９に記載の電極。
【請求項２１】
正極と、
負極と、
請求項１から１８のいずれか１項に記載の固体電解質と、
を備えた、蓄電素子。
【請求項２２】
正極と、
負極と、
を備え、
前記正極及び前記負極から選ばれる少なくとも１つは、請求項１９又は２０に記載の電極である、蓄電素子。
【請求項２３】
多孔質誘電体の前駆体と、イオン性化合物及び双極性化合物からなる群より選ばれる少なくとも１つと、金属塩と、水と、有機溶媒とを混合して、混合液を調製することと、
前記混合液をゲル化させることによって混合ゲルを形成することと、
前記混合ゲルを乾燥させることによって固体電解質を形成することと、
を含み、
前記前駆体がハロゲン原子を含む官能基を有する、固体電解質の製造方法。
【請求項２４】
前記前駆体は、ハロゲン原子を含む官能基を有する金属アルコキシドを含む、
請求項２３に記載の製造方法。
【請求項２５】
前記金属アルコキシドがシリコンアルコキシドである、
請求項２４に記載の製造方法。
【発明の詳細な説明】
【技術分野】
【０００１】
本開示は、固体電解質、電極、蓄電素子及び固体電解質の製造方法に関する。
【背景技術】
【０００２】
近年、次世代電池として全固体リチウム二次電池の開発が進められている。全固体リチウム二次電池などの蓄電素子に用いられる固体電解質のイオン伝導度を向上させることが望まれている。【０００３】
特許文献１は、イオン液体、リチウム塩及びシリカ前駆体を含む混合液を用い、ゾルゲル法によって固体電解質を製造する方法を開示している。
【先行技術文献】
【特許文献】
【０００４】
【特許文献１】特表２０１２−５１８２４８号公報
【発明の概要】
【発明が解決しようとする課題】
【０００５】
本開示は、高いイオン伝導度を示す新規な固体電解質を提供する。
【課題を解決するための手段】
【０００６】
本開示は、
相互接続された複数の孔を有する多孔質誘電体と、
イオン性化合物及び双極性化合物からなる群より選ばれる少なくとも１つと、金属塩とを含有し、前記複数の孔の内部を少なくとも部分的に満たしている電解質と、
を備え、
前記多孔質誘電体の前記複数の孔の内表面は、少なくとも部分的に、ハロゲン原子を含む官能基によって修飾されている、固体電解質を提供する。
【発明の効果】
【０００７】
本開示によれば、高いイオン伝導度を示す新規な固体電解質を提供できる。
【図面の簡単な説明】
【０００８】
【図１Ａ】図１Ａは、第１実施形態に係る固体電解質の断面構造の一例を模式的に示す図である。
【図１Ｂ】図１Ｂは、多孔質誘電体の孔の断面を模式的に示す図である。
【図１Ｃ】図１Ｃは、多孔質誘電体の複数の孔の内表面の状態を模式的に示す図である。
【図１Ｄ】図１Ｄは、多孔質誘電体の複数の孔の内表面の他の状態を模式的に示す図である。
【図２】図２は、分極層の構造の一例を模式的に示す図である。
【図３】図３は、分極層の構造の他の例を模式的に示す図である。
【図４】図４は、分極層の構造のさらに他の例を模式的に示す図である。
【図５】図５は、分極層の構造のさらに他の例を模式的に示す図である。
【図６】図６は、第１実施形態に係る固体電解質の製造方法の一例を示すフローチャートである。
【図７】図７は、第２実施形態に係る電極の断面構造の一例を模式的に示す図である。
【図８】図８は、第２実施形態に係る電極の製造方法の一例を示すフローチャートである。
【図９】図９は、第２実施形態に係る電極の製造方法の他の例を示すフローチャートである。
【図１０】図１０は、第２実施形態に係る電極の製造方法のさらに他の例を示すフローチャートである。
【図１１】図１１は、第３実施形態に係る蓄電素子の断面構造の一例を模式的に示す図である。
【図１２】図１２は、第４実施形態に係る蓄電素子の断面構造の一例を模式的に示す図である。
【図１３】図１３は、第５実施形態に係る蓄電素子の断面構造の一例を模式的に示す図である。
【図１４】図１４は、サンプル１ａからサンプル１ｅの固体電解質のイオン伝導度とＣｌ−ＴＭＯＳの添加量との関係を示すグラフである。
【図１５】図１５は、サンプル２ａからサンプル２ｆの固体電解質のイオン伝導度とＣｌ−ＴＭＯＳに対するイオン液体のモル比との関係を示すグラフである。
【図１６】図１６は、サンプル１ｅの固体電解質と参照サンプル２の電解質とを低湿度環境に保管した後のイオン伝導度の経時変化を示すグラフである。
【図１７】図１７は、サンプル１ｅの固体電解質及び参照サンプル１の電解質のイオン伝導度の温度依存性を示すグラフである。
【図１８】図１８は、１０００ｃｍ-1から１４００ｃｍ-1の波数範囲でのサンプル１ｅの固体電解質及び参照サンプル１の電解質のＦＴ−ＩＲ測定の結果を示すグラフである。
【図１９Ａ】図１９Ａは、−８０ｐｐｍから−１４０ｐｐｍの化学シフト範囲での参照サンプル２の固体電解質の固体ＮＭＲ測定の結果を示すグラフである。
【図１９Ｂ】図１９Ｂは、−６０ｐｐｍから−１００ｐｐｍの化学シフト範囲でのサンプル１ｅの固体電解質の固体ＮＭＲ測定の結果を示すグラフである。
【発明を実施するための形態】
【０００９】
（本開示の基礎となった知見）
特許文献１に記載された固体電解質は、メソポーラス構造を持つＳｉＯ2の支持骨格を有する。ポア孔の内表面にイオン液体の分子が配向することによってリチウムイオン伝導度が向上する。
【００１０】
上記の構成では、ＳｉＯ2の表面のＯＨ基の存在によってイオン液体の分子がＳｉＯ2の表面に吸着及び配向し、イオンの分極が誘起される。その結果、Ｌｉ+のイオン伝導が促進される。しかし、ＯＨ基の密度が低いため、イオン液体の分子のＳｉＯ2の表面への吸着及び配向は弱い。そのため、イオン伝導の促進効果も低い。
【００１１】
上記の知見に基づき、本発明者らは、本開示の固体電解質を想到するに至った。
【００１２】
（本開示に係る一態様の概要）
本開示の第１態様に係る固体電解質は、
相互接続された複数の孔を有する多孔質誘電体と、
イオン性化合物及び双極性化合物からなる群より選ばれる少なくとも１つと、金属塩とを含有し、前記複数の孔の内部を少なくとも部分的に満たしている電解質と、
を備え、
前記多孔質誘電体の前記複数の孔の内表面は、少なくとも部分的に、ハロゲン原子を含む官能基によって修飾されている。
【００１３】
第１態様によれば、ハロゲン原子の電気陰性度は高いため、電解質を構成するイオンの多孔質誘電体への吸着及び配向が強化される。その結果、固体電解質が高いイオン伝導度を示す。
【００１４】
本開示の第２態様において、例えば、第１態様に係る固体電解質では、前記ハロゲン原子が前記官能基の末端に存在していてもよい。ハロゲン原子が官能基の末端に存在するとき、ハロゲン原子が多孔質誘電体の複数の孔の内表面に露出しやすいので、上記した効果が得られやすい。
【００１５】
本開示の第３態様において、例えば、第１又は第２態様に係る固体電解質では、前記ハロゲン原子が塩素原子であってもよい。第３態様によれば、固体電解質は、より高いイオン伝導度を示す。
【００１６】
本開示の第４態様において、例えば、第１から第３態様のいずれか１つに係る固体電解質は、前記複数の孔の前記内表面に吸着して分極を誘起する表面吸着層をさらに備えていてもよい。表面吸着層は、イオン伝導性を向上させる。
【００１７】
本開示の第５態様において、例えば、第１から第４態様のいずれか１つに係る固体電解質では、前記電解質は、前記多孔質誘電体の前記孔の前記内表面又は前記表面吸着層の内表面に吸着した分極層を含んでいてもよく、前記分極層は、第１イオン層、第２イオン層及び第３イオン層を含んでいてもよく、前記第１イオン層は、前記多孔質誘電体又は前記表面吸着層に結合した複数の第１イオンを含む層であってもよく、前記複数の第１イオンのそれぞれは、第１の極性を有していてもよく、前記第２イオン層は、前記複数の第１イオンに結合した複数の第２イオンを含む層であってもよく、前記複数の第２イオンのそれぞれは、前記第１の極性とは反対の極性である第２の極性を有していてもよく、前記第３イオン層は、前記複数の第２イオンに結合した複数の第３イオンを含む層であってもよく、前記複数の第３イオンのそれぞれは、前記第１の極性を有していてもよい。分極層は、イオン伝導性を向上させる。
【００１８】
本開示の第６態様において、例えば、第５態様に係る固体電解質では、前記複数の第１イオンのそれぞれは、前記イオン性化合物又は前記金属塩に由来するアニオンであってもよく、前記複数の第２イオンのそれぞれは、前記イオン性化合物に由来するカチオンであってもよく、前記複数の第３イオンのそれぞれは、前記イオン性化合物又は前記金属塩に由来するアニオンであってもよい。イオン性化合物又は金属塩に由来するカチオン及びアニオンによって分極層が構成されうる。
【００１９】
本開示の第７態様において、例えば、第５又は第６態様に係る固体電解質では、前記電解質は、前記分極層が存在する位置よりも前記複数の孔の前記内表面から離れた位置に存在するバルク層をさらに含んでいてもよい。バルク層もイオンの伝導に寄与する。
【００２０】
本開示の第８態様において、例えば、第４態様に係る固体電解質では、前記表面吸着層が、前記複数の孔の前記内表面に吸着した水を含有していてもよい。水は、分極層の分極を誘起する能力を表面吸着層に効果的に付与しうる。
【００２１】
本開示の第９態様において、例えば、第８態様に係る固体電解質では、前記水が、１以上、４以下の単分子層を構成していてもよい。これにより、多孔質誘電体の孔の内表面に水が安定して存在できる。
【００２２】
本開示の第１０態様において、例えば、第４態様に係る固体電解質では、前記表面吸着層が、前記複数の孔の前記内表面に吸着したポリエーテルを含有していてもよい。ポリエーテルは、分極層の分極を誘起する能力を表面吸着層に効果的に付与しうる。
【００２３】
本開示の第１１態様において、例えば、第１０態様に係る固体電解質では、前記ポリエーテルが、ポリエチレングリコールを含んでいてもよい。ポリエチレングリコールは、表面吸着層を効果的に形成しうる。
【００２４】
本開示の第１２態様において、例えば、第１から第１１態様のいずれか１つに係る固体電解質では、前記金属塩がリチウム塩であってもよい。電解質がリチウム塩を含む場合、本開示の固体電解質をリチウムイオン二次電池に適用できる。
【００２５】
本開示の第１３態様において、例えば、第１２態様に係る固体電解質では、前記リチウム塩が、リチウムビス（トリフルオロメタンスルホニル）イミドを含んでいてもよい。Ｌｉ−ＴＦＳＩを用いると、高いイオン伝導度を有する固体電解質が得られる。
【００２６】
本開示の第１４態様において、例えば、第１から第１３態様のいずれか１つに係る固体電解質では、前記イオン性化合物がイオン液体であってもよい。イオン液体は、難燃性、難揮発性、高いイオン伝導性などの特性を有するので、固体電解質の材料として適している。
【００２７】
本開示の第１５態様において、例えば、第１４態様に係る固体電解質では、前記イオン液体が、ビス（トリフルオロメタンスルホニル）イミドアニオンを含んでいてもよい。イオン液体を構成するアニオンの中でも、ビス（トリフルオロメタンスルホニル）イミドアニオンは、本開示の固体電解質に適している。
【００２８】
本開示の第１６態様において、例えば、第１５態様に係る固体電解質では、前記イオン液体が、１−ブチル−１−メチルピロリジニウムビス（トリフルオロメタンスルホニル）イミドを含んでいてもよい。このイオン液体は、本開示の固体電解質に適している。
【００２９】
本開示の第１７態様において、例えば、第１から第１６態様のいずれか１つに係る固体電解質では、前記多孔質誘電体が多孔質シリカであってもよい。多孔質シリカは、化学的に安定であるため、固体電解質の母材として適している。
【００３０】
本開示の第１８態様において、例えば、第１から第１７態様のいずれか１つに係る固体電解質では、前記多孔質誘電体は、単一の層をなしていてもよく、前記固体電解質の外形が前記多孔質誘電体によって画定されていてもよい。このような構成によれば、固体電解質のハンドリングが容易であるとともに、固体電解質を蓄電素子などに応用しやすい。
【００３１】
本開示の第１９態様に係る電極は、
第１から第１８態様のいずれか１つに係る固体電解質と、
電極活物質と、
を備えている。
【００３２】
第１９態様によれば、優れた電気特性を有する電極が得られる。
【００３３】
本開示の第２０態様において、例えば、第１９態様に係る電極は、導電助剤及びバインダーから選ばれる少なくとも１つをさらに備えていてもよい。導電助剤は、電極の内部抵抗を十分に低減することに寄与する。バインダーは、電極活物質の粒子を互いに固定する役割を担う。電極活物質の粒子が互いに固定されていると、電極活物質の粒子の膨張及び収縮に起因する隙間の発生が抑制される。これにより、電池の放電容量の減少が抑制される。
【００３４】
本開示の第２１態様に係る蓄電素子は、
正極と、
負極と、
第１から第１８態様のいずれか１つに係る固体電解質と、
を備えている。
【００３５】
第２１態様によれば、優れた電気特性を有する蓄電素子が得られる。
【００３６】
本開示の第２２態様に係る蓄電素子は、
正極と、
負極と、
を備え、
前記正極及び前記負極から選ばれる少なくとも１つは、第１９又は第２０態様に係る電極である。
【００３７】
第２２態様によれば、優れた電気特性を有する蓄電素子が得られる。
【００３８】
本開示の第２３態様に係る固体電解質の製造方法は、
多孔質誘電体の前駆体と、イオン性化合物及び双極性化合物からなる群より選ばれる少なくとも１つと、金属塩と、水と、有機溶媒とを混合して、混合液を調製することと、
前記混合液をゲル化させることによって混合ゲルを形成することと、
前記混合ゲルを乾燥させることによって固体電解質を形成することと、
を含み、
前記前駆体がハロゲン原子を含む官能基を有する。
【００３９】
第２３態様によれば、本開示の固体電解質を効率的に製造できる。
【００４０】
本開示の第２４態様において、例えば、第２３態様に係る製造方法では、前記前駆体は、ハロゲン原子を含む官能基を有する金属アルコキシドを含んでいてもよい。第２４態様によれば、本開示の固体電解質を効率的に製造できる。
【００４１】
本開示の第２５態様において、例えば、第２４態様に係る製造方法では、前記金属アルコキシドがシリコンアルコキシドであってもよい。シリコンアルコキシドを使用すれば、多孔質誘電体が効率的に形成されうる。
【００４２】
以下、本開示の実施形態について、図面を参照しながら説明する。本開示は、以下の実施形態に限定されない。
【００４３】
（第１実施形態）
図１Ａは、第１実施形態に係る固体電解質１０の断面構造の一例を模式的に示している。固体電解質１０は、多孔質誘電体１１及び電解質１３を備えている。多孔質誘電体１１は、相互接続された複数の孔１２を有する。複数の孔１２は、いわゆる連続孔である。ただし、複数の孔１２は、独立孔を含んでいてもよい。電解質１３は、それらの孔１２の内表面を覆っている。電解質１３は、複数の孔１２の内部を少なくとも部分的に満たしていてもよいし、複数の孔１２の内部の全体を満たしていてもよい。
【００４４】
図１Ｂは、多孔質誘電体１１の孔１２の断面を模式的に示している。電解質１３は、分極層１３０を有する。分極層１３０は、表面吸着層１５の内表面に吸着した層である。分極層１３０は、孔１２が延びる方向に沿って連続的に形成された連続膜であってもよい。分極層１３０では、電解質１３を構成するイオンが秩序的に配向している。複数の孔１２の内部のそれぞれに設けられた分極層１３０が相互に接続されて三次元的なネットワークが形成されていてもよい。図１Ａの破線Ｌに示すように、多孔質誘電体１１の内表面付近に金属イオンが移動するための伝導パスが形成されている。より具体的には、分極層１３０の内表面上に金属イオンが移動するための伝導パスが形成されている。
【００４５】
図１Ｂに示すように、電解質１３は、バルク層１４０を含んでいてもよい。バルク層１４０は、分極層１３０の内表面に接している。バルク層１４０は、分極層１３０が存在する位置よりも孔１２の内表面から離れた位置に存在している。言い換えれば、バルク層１４０は、孔１２の中心部分に位置している。分極層１３０によってバルク層１４０が囲まれている。バルク層１４０は、イオン性化合物及び金属塩に由来するイオンが無秩序に配向している層である。バルク層１４０においてイオンが流動性を有していてもよい。バルク層１４０も金属イオンの伝導に寄与する。
【００４６】
図１Ｂに示すように、固体電解質１０は、表面吸着層１５をさらに備えていてもよい。表面吸着層１５は、孔１２の内表面と電解質１３との間に位置している。表面吸着層１５は、複数の孔１２の内表面に吸着して分極を誘起する層である。表面吸着層１５の存在により、電解質１３におけるイオン伝導性が向上し、固体電解質１０のイオン伝導度が高まる。ただし、表面吸着層１５は必須ではない。
【００４７】
図１Ｃは、多孔質誘電体１１の複数の孔１２の内表面の状態を模式的に示している。本実施形態において、多孔質誘電体１１の複数の孔１２の内表面は、少なくとも部分的に、ハロゲン原子を含む官能基によって修飾されている。言い換えれば、複数の孔１２の内表面にハロゲン原子を含む官能基が存在している。多孔質誘電体１１の骨格は、少なくとも部分的に、ハロゲン原子で終端されている。ハロゲン原子の電気陰性度は高いため、電解質１３を構成するイオンの多孔質誘電体１１への吸着及び配向が強化される。その結果、固体電解質１０が高いイオン伝導度を示す。
【００４８】
本実施形態では、ハロゲン原子を含む官能基の群に表面吸着層１５が吸着している。
【００４９】
図１Ｄは、多孔質誘電体１１の複数の孔１２の内表面の他の状態を模式的に示している。表面吸着層１５が存在しないとき、ハロゲン原子を含む官能基の群に電解質１３が吸着している。
【００５０】
ハロゲン原子が官能基の末端に存在するとき、ハロゲン原子が多孔質誘電体１１の複数の孔１２の内表面に露出しやすいので、上記した効果が得られやすい。ハロゲン原子を含む官能基は、ハロゲン原子そのものであってもよく、水素原子の一部がハロゲン原子に置換されたアルキル基であってもよい。
【００５１】
ハロゲン原子は、例えば、塩素原子である。電気陰性度の高い塩素原子の存在によって、電解質１３を構成するイオンの多孔質誘電体１１への吸着及び配向が一層強化される。その結果、固体電解質１０は、より高いイオン伝導度を示す。ハロゲン原子は、フッ素原子、臭素原子又はヨウ素原子であってもよい。
【００５２】
ハロゲン原子を含む官能基が複数の孔１２の内表面の全体に存在することは必須ではない。複数の孔１２の内表面は、ハロゲン原子を含む官能基が存在しない領域を含んでいてもよい。
【００５３】
本明細書において、「固体」とは、室温において系全体として固形状であることを意味し、部分的に液体を含有するものを排除するものではない。「固体」の例としては、ゲルが挙げられる。
【００５４】
多孔質誘電体１１は、例えば、多孔質シリカである。多孔質シリカは、例えば、メソポーラスシリカである。多孔質シリカは、化学的に安定であるため、固体電解質１０の母材として適している。多孔質シリカの表面は親水性であるため、例えば、表面吸着層１５が水を含有する場合には、多孔質シリカの上に水分子が安定して吸着されうる。多孔質誘電体１１の他の例としては、ポーラスアルミナ（Ａｌ2Ｏ3）、ポーラスチタニア（ＴｉＯ2）、ポーラスジルコニア（ＺｒＯ2）、及び、これらの混合物が挙げられる。
【００５５】
多孔質誘電体１１は、２５％以上９５％以下の範囲の空隙率を有していてもよい。多孔質誘電体１１の孔１２のそれぞれの直径は、例えば、２ｎｍ以上３００ｎｍ以下の範囲にある。孔１２の直径は、例えば、次の方法で測定されうる。固体電解質１０を有機溶媒に浸して電解質１３を有機溶媒に溶解させた後、超臨界乾燥により電解質１３を取り除き、ＢＥＴ法によって多孔質誘電体１１の比表面積を測定する。測定結果から空隙率及び孔１２のそれぞれの直径（細孔分布）を算出することができる。あるいは、集束イオンビーム法（ＦＩＢ）で固体電解質１０の薄片を作製し、透過型電子顕微鏡（ＴＥＭ）で固体電解質１０の薄片を観察し、空隙率及び孔１２の直径を求めることもできる。
【００５６】
本実施形態において、多孔質誘電体１１は、単一の層をなしている。多孔質誘電体１１の層は、自立性を有していてもよい。固体電解質１０の外形は、多孔質誘電体１１によって画定されている。このような構成によれば、固体電解質１０のハンドリングが容易であるとともに、固体電解質１０を蓄電素子などに応用しやすい。
【００５７】
電解質１３は、例えば、イオン性化合物を含有している。イオン性化合物は、イオン液体でありうる。イオン液体は、難燃性、難揮発性、高いイオン伝導性などの特性を有するので、固体電解質１０の材料として適している。イオン液体中のイオンは比較的自由に動くことができるため、例えば、電解質１３が分極層１３０を含む場合には、分極層１３０内のイオンが効率的に配向しうる。
【００５８】
イオン液体を構成するカチオンの例としては、１−ブチル−１−メチルピロリジニウムカチオン（ＢＭＰ+）、１−ブチル−３−メチルイミダゾリウムカチオン（ＢＭＩ+）、１−エチル−３−メチルイミダゾリウムカチオン（ＥＭＩ+）、１，２−ジメチル−３−プロピルイミダゾリウムカチオン（ＤＭＰＩ+）、１，２−ジエチル−３，５−ジメチルイミダゾリウムカチオン（ＤＥＤＭＩ+）、トリメチル−ｎ−ヘキサルアンモニウムカチオン（ＴＭＨＡ+）、ｎ−ブチル−ｎ−メチルピロリジニウムカチオン（ＰＹＲ１４+）、ｎ−メチル−ｎ−ペンチルピロリジニウムカチオン（ＰＹＲ１５+）、ｎ−メチル−ｎ−プロピルピペリジニウムカチオン（ＰＩＰ+）、及びトリエチルスルフォニウムカチオン（ＴＥＳ+）が挙げられる。
【００５９】
イオン液体を構成するカチオンの中でも、１−ブチル−１−メチルピロリジニウムカチオン（ＢＭＰ+）、及びトリエチルスルフォニウムカチオン（ＴＥＳ+）は、本開示の固体電解質１０に適している。例えば、ＢＭＰ+が後述のカチオン層を構成する場合には、ＢＭＰ+は、ＢＭＰ+の長手方向（すなわち、ＢＭＰ+を構成するｎ−ブチル基が延びる方向）が孔１２の内表面に沿うように配向しうる。そのため、分極層１３０を構成するイオン層の数に対する分極層１３０の厚さを低減することができ、分極層１３０の分極を効率的に誘起することができる。
【００６０】
イオン液体を構成するアニオンの例としては、ビス（トリフルオロメタンスルホニル）イミドアニオン（ＴＦＳＩ-）、ビス（フルオロスルホニル）イミドアニオン（ＦＳＩ-）、ビス（ペンタフルオロエタンスルホニル）イミドアニオン（ＢＥＴＩ-），トリフラートアニオン（ＯＴｆ-）、ジシアナミドアニオン（ＤＣＡ-）、ジメチルフォスフェートアニオン（ＤＭＰ-）、ジエチルフォスフェートアニオン（ＤＥＰ-）、ジブチルフォスフェートアニオン（ＤＢＰ-）、２，２，２−トリフルオロ−ｎ−（トリフルオロメタンスルホニル）アセトイミドアニオン（ＴＳＡＣ-）、パーコレートアニオン（ＣｌＯ4-）、パーフルオロアルキルフルオロリン酸アニオン（ＦＡＰ-）、テトラフルオロホウ酸アニオンアニオン（ＢＦ4-）、及びヘキサフルオロリン酸アニオン（ＰＦ6-）が挙げられる。
【００６１】
イオン液体を構成するアニオンの中でも、ビス（トリフルオロメタンスルホニル）イミドアニオン（ＴＦＳＩ-）は、本開示の固体電解質１０に適している。例えば、ＴＦＳＩ-が後述のアニオン層を構成する場合には、ＴＦＳＩ-は、回転対称性を有しているため、秩序的に配向しやすい。
【００６２】
イオン液体は、上記のカチオンとアニオンとの任意の組み合わせで構成されうる。イオン液体として、１−ブチル−１−メチルピロリジニウムビス（トリフルオロメタンスルホニル）イミド、及び、トリエチルスルホニウムビス（トリフルオロメタンスルホニル）イミドからなる群より選ばれる少なくとも１つを使用することができる。これらのイオン液体は、本開示の固体電解質１０に適している。
【００６３】
電解質１３は、金属塩をさらに含有している。金属塩は、イオン性化合物に溶解し、イオン性化合物とともに電解質１３を構成する。例えば、金属塩を構成するイオンがキャリアとして機能しうる。金属塩のカチオンの例としては、Ｌｉ+、Ｎａ+、Ｋ+、Ｃａ2+、Ｍｇ2+、Ｃｕ2+、Ａｌ3+、Ｃｏ2+、及びＮｉ2+が挙げられる。
【００６４】
金属塩は、リチウム塩であってもよい。電解質１３がリチウム塩を含む場合、リチウムイオンがキャリアとして機能しうるため、本開示の固体電解質１０をリチウムイオン二次電池に適用できる。
【００６５】
リチウム塩の例としては、過塩素酸リチウム（ＬｉＣｌＯ4）、ホウフッ化リチウム（ＬｉＢＦ4）、ヘキサフルオロリン酸リチウム（ＬｉＰＦ6）、リチウムビス（フルオロスルホニル）イミド（Ｌｉ−ＦＳＩ）、リチウムビス（トリフルオロメタンスルホニル）イミド（Ｌｉ−ＴＦＳＩ）、リチウムビス（ペンタフルオロエタンスルホニル）イミド（Ｌｉ−ＢＥＴＩ）、及びトリフルオロメタンスルホナート（Ｌｉ−ＯＴｆ）が挙げられる。これらのリチウム塩から選ばれる１種又は２種以上を使用することができる。リチウム塩として、Ｌｉ−ＴＦＳＩを用いると、高いイオン伝導度を有する固体電解質１０が得られる。例えば、ＴＦＳＩ-が後述のアニオン層を構成する場合には、ＴＦＳＩ-は、回転対称性を有しているため、秩序的に配向しやすい。
【００６６】
多孔質誘電体１１に対するイオン性化合物のモル比は、例えば、０．２５より大きく、かつ、３．５未満である。これにより、固体電解質１０を固形状に維持しながら、イオン伝導度を向上させることができる。イオン伝導度が最大に達するモル比は、多孔質誘電体１１及びイオン性化合物のそれぞれの組成に依存する。多孔質誘電体１１及びイオン性化合物のそれぞれの組成に応じて最適なモル比は異なる。最適なモル比は、互いに異なるモル比を有する複数の固体電解質を作製し、それらのイオン伝導度を評価することで確かめられる。
【００６７】
固体電解質１０は、低湿度環境下においても高いイオン伝導度を示す。例えば、室温かつ０．０００５％ＲＨの低湿度環境に十分な期間かけて保管した後において、固体電解質１０は、１．０ｍＳ／ｃｍ以上のイオン伝導度を示す。十分な期間は、例えば、８日間である。
【００６８】
表面吸着層１５は、例えば、複数の孔１２の内表面に吸着した水、及び、複数の孔１２の内表面に吸着したポリエーテルからなる群より選ばれる少なくとも１つを含む。水は、分極層１３０の分極を誘起する能力を表面吸着層１５に効果的に付与しうる。ポリエーテルも、分極層１３０の分極を誘起する能力を表面吸着層１５に効果的に付与しうる。
【００６９】
水は、１以上、４以下の単分子層を構成していてもよい。この単分子層は、固体状（Ice-like）の構造を有し、不動性（immobility）を有する。そのため、表面吸着層１５は、例えば固体電解質に高電圧が印加された場合であっても、安定してその構造を維持しうる。
【００７０】
表面吸着層１５に水及びポリエーテルの両方が含まれている場合、表面吸着層１５は、水の層とポリエーテルの層との積層構造を有していてもよく、水とポリエーテルとが混在した構造を有していてもよい。
【００７１】
ポリエーテルの例としては、ポリエチレングリコール、ポリプロピレングリコール、及びポリテトラメチレングリコールが挙げられる。ポリエーテルの中でも、ポリエチレングリコールは、本開示の固体電解質１０に適している。ポリエチレングリコールは、表面吸着層１５を効果的に形成しうる。本明細書では、エチレングリコールが重合した構造を有するポリエーテルを、その分子量に依らず、「ポリエチレングリコール」と称する。本明細書における「ポリエチレングリコール」は、ポリエチレンオキシドと称される高分子量のポリエチレングリコールをも包含する。
【００７２】
表面吸着層１５が孔１２の内表面の全部を覆っていることは必須ではない。孔１２の内表面は、表面吸着層１５に被覆されていない領域を含んでいてもよい。分極層１３０が表面吸着層１５の内表面の全部を覆っていることは必須ではない。表面吸着層１５の内表面は、分極層１３０に被覆されていない領域を含んでいてもよい。
【００７３】
図２は、多孔質誘電体１１の孔１２の内表面付近における分極層１３０の構造の一例を模式的に示している。本明細書では、ビス（トリフルオロメタンスルホニル）イミドアニオンを「ＴＦＳＩ-イオン」と表記することがある。１−ブチル−１−メチルピロリジニウムカチオンを「ＢＭＰ+イオン」と表記することがある。
【００７４】
図２に示す例では、表面吸着層１５が孔１２の内表面上に形成されている。表面吸着層１５は、多孔質誘電体１１に結合している。表面吸着層１５の内表面上に分極層１３０が形成されている。分極層１３０は、第１イオン層１３１ａ、第２イオン層１３１ｂ及び第３イオン層１３２ａを含む。第１イオン層１３１ａ、第２イオン層１３１ｂ及び第３イオン層１３２ａは、表面吸着層１５の上にこの順で形成されている。分極層１３０の上に金属イオン１３２Ｌが存在している。分極層１３０は、金属イオン１３２Ｌの伝導性を向上させる。
【００７５】
第１イオン層１３１ａは、表面吸着層１５に結合した複数の第１イオンを含む層である。複数の第１イオンのそれぞれは、第１の極性を有する。図２に示す例では、第１イオン層１３１ａは、複数のＴＦＳＩ-イオンで構成されている。それらのＴＦＳＩ-イオンは、表面吸着層１５に結合している。ＴＦＳＩ-イオンが第１イオンであり、負の極性が第１の極性である。
【００７６】
第２イオン層１３１ｂは、複数の第１イオンに結合した複数の第２イオンを含む層である。複数の第２イオンのそれぞれは、第１の極性とは反対の極性である第２の極性を有する。図２に示す例では、第２イオン層１３１ｂは、複数のＢＭＰ+イオンで構成されている。それらのＢＭＰ+イオンは、第１イオン層１３１ａを構成する複数のＴＦＳＩ-イオンとそれぞれ結合している。ＢＭＰ+イオンが第２イオンであり、正の極性が第２の極性である。
【００７７】
第３イオン層１３２ａは、複数の第２イオンに結合した複数の第３イオンを含む層である。複数の第３イオンのそれぞれは、第１の極性を有する。図２に示す例では、第３イオン層１３２ａは、金属塩に由来するアニオン（例えば、ＴＦＳＩ-イオン）で構成されている。それらのアニオンは、第２イオン層１３１ｂを構成する複数のＢＭＰ+イオンとそれぞれ結合している。ＴＦＳＩ-イオンが第３イオンであり、負の極性が第１の極性である。
【００７８】
第１イオン層１３１ａを構成する複数の第１イオンのそれぞれは、イオン性化合物又は金属塩に由来するアニオンでありうる。第２イオン層１３１ｂを構成する複数の第２イオンのそれぞれは、イオン性化合物に由来するカチオンでありうる。第３イオン層１３２ａを構成する複数の第３イオンのそれぞれは、イオン性化合物又は金属塩に由来するアニオンでありうる。アニオンとカチオンとの結合の形式は、詳細には、イオン結合である。イオン性化合物に由来するカチオンと、イオン性化合物又は金属塩に由来するアニオンとによって分極層１３０が構成されうる。
【００７９】
固体電解質１０において、リチウムイオンなどの金属イオン１３２Ｌは、以下のメカニズムによって、分極層１３０の上（詳細には、第３イオン層１３２ａの上）を容易に移動することができると推察される。
【００８０】
表面吸着層１５が吸着水層である場合、第１イオン層１３１ａに含まれた第１イオンの原子（例えば、酸素原子）が、吸着水層に含まれた水分子の水素原子と結合する。
【００８１】
ここで、表面吸着層１５に含まれたＯＨ基の水素原子が、電気的に弱い正の電荷によって、第１イオン層１３１ａに含まれたイオンの電荷を引き付ける。例えば、第１イオン層１３１ａに含まれたイオンがＴＦＳＩ-イオンである場合、ＴＦＳＩ-イオンのＳ＝Ｏ結合のπ電子は、大きな非局在性を有するため、誘起電場によって表面吸着層１５に引き付けられる。その結果、ＴＦＳＩ-イオンにおいて、表面吸着層１５に近い側に負の分極電荷が生じ、表面吸着層１５から遠い側に正の分極電荷が生じる。
【００８２】
次に、第２イオン層１３１ｂに含まれたイオンがＢＭＰ+イオンである場合、ＢＭＰ+イオンは五員環を有する。五員環のσ電子が大きな局在性を有する。ＢＭＰ+イオンが第１イオン層１３１ａに含まれたＴＦＳＩ-イオンに結合すると、ＴＦＳＩ-イオンの電荷の偏りに誘起されて、ＢＭＰ+イオンのσ電子が第１イオン層１３１ａ側に引き付けられる。その結果、ＢＭＰ+イオンにも電荷の偏りが生じる。具体的には、ＢＭＰ+イオンにおいて、表面吸着層１５に近い側に負の分極電荷が生じ、表面吸着層１５から遠い側に正の分極電荷が生じる。
【００８３】
第２イオン層１３１ｂに含まれたＢＭＰ+イオンの電荷の偏りは、第３イオン層１３２ａにおける電荷の偏りも誘起する。第３イオン層１３２ａに含まれたイオンがＴＦＳＩ-イオンである場合、ＴＦＳＩ-イオンにおいて、表面吸着層１５に近い側に負の分極電荷が生じ、表面吸着層１５から遠い側に正の分極電荷が生じる。
【００８４】
第３イオン層１３２ａの表面の正の分極電荷は、第３イオン層１３２ａが金属イオン１３２Ｌを引き付ける力を弱めることができる。言い換えれば、第３イオン層１３２ａのＴＦＳＩ-イオンと金属イオン１３２Ｌとのクーロン相互作用が弱まる。これにより、金属イオン１３２Ｌは、第３イオン層１３２ａの上を動きやすくなると推察される。
【００８５】
第３イオン層１３２ａが第１イオン層１３１ａと同じイオンを含有している場合、第３イオン層１３２ａにおける電荷の偏りが強まり、第３イオン層１３２ａが金属イオン１３２Ｌを引き付ける力が効果的に低減されうる。
【００８６】
図３は、分極層の構造の他の例を模式的に示している。図３に示すように、分極層１３０ａの各層を構成するイオンは、１対１対応で結合していない。分極層１３０ａの各層を構成するイオンは、イオン性化合物と金属塩とのモル比に応じて互いに結合していてもよい。
【００８７】
図４は、分極層の構造のさらに他の例を模式的に示している。図４に示すように、分極層１３０ｂは、図２を参照して説明した構造に加え、第４イオン層１３２ｂ及び第５イオン層１３３ａをさらに含む。第４イオン層１３２ｂ及び第５イオン層１３３ａは、第３イオン層１３２ａの上にこの順で形成されている。第５イオン層１３３ａの上に金属イオン１３２Ｌが存在している。
【００８８】
図２及び図４から理解できるように、分極層を構成する層の数は特に限定されない。分極層が複数のアニオン層を含んでいてもよい。各アニオン層におけるアニオンの種類は同一であってもよく、異なっていてもよい。分極層が複数のカチオン層を含んでいてもよい。各カチオン層におけるカチオンの種類は同一であってもよく、異なっていてもよい。
【００８９】
図２、図３及び図４に示す例では、第１イオン層１３１ａがアニオン層であり、第２イオン層１３１ｂがカチオン層であり、第３イオン層１３２ａがアニオン層である。しかし、アニオン層とカチオン層とが相互に入れ替わってもよい。
【００９０】
図５に示す例では、第１イオン層１３１ａがカチオン層であり、第２イオン層１３１ｂがアニオン層であり、第３イオン層１３２ａがカチオン層である。分極層１３０の表面上を移動するイオンは、アニオン１３２Ｆである。アニオン１３２Ｆの例としては、フッ化物イオン（Ｆ-イオン）及び水素化物イオン（Ｈ-イオン）が挙げられる。図５に示す例では、金属塩として、金属フッ化物又は金属水素化物が用いられる。金属フッ化物の例としては、ＮａＦ、及びＫＦが挙げられる。金属水素化物の例としては、ＮａＨ、ＫＨ、及びＣａＨ2が挙げられる。
【００９１】
次に、図６を参照しつつ、固体電解質１０の製造方法の一例を説明する。
【００９２】
図６に示す製造方法は、混合液を調製する工程Ｓ１、混合液から混合ゲルを形成する工程Ｓ２、及び、混合ゲルを乾燥させる工程Ｓ３を含む。ゾルゲル法によれば、図１Ａを参照して説明した固体電解質１０を効率的に製造できる。
【００９３】
工程Ｓ１では、金属アルコキシド、イオン性化合物、金属塩、水、及び、有機溶媒を混合する。例えば、金属アルコキシド、イオン性化合物、金属塩、リチウム塩、水、及び、有機溶媒のそれぞれを容器に入れ、これらを混合する。これにより、混合液が得られる。金属アルコキシドは、多孔質誘電体１１の前駆体である。イオン性化合物に代えて、あるいは、イオン性化合物に加えて、双極性化合物を用いてもよい。
【００９４】
ハロゲン原子を含む官能基を有する前駆体を原料として使用することによって、図１Ｃ及び図１Ｄを参照して説明した構造を効率的に製造することができる。ハロゲン原子を含む官能基を有する前駆体は、典型的には、ハロゲン原子を含む官能基を有する金属アルコキシドである。例えば、金属アルコキシドを構成する金属原子にハロゲン原子を含む官能基が結合している場合、金属アルコキシドの加水分解反応及び縮合反応によって得られる多孔質誘電体１１にハロゲン原子を含む官能基が残存しうる。
【００９５】
本実施形態では、金属アルコキシドとして、ハロゲン原子を含む官能基を有する金属アルコキシドのみを用いてもよく、ハロゲン原子を含む官能基を有する金属アルコキシドとハロゲン原子を含む官能基を有さない金属アルコキシドとを組み合わせて用いてもよい。
【００９６】
ハロゲン原子を含む官能基を有する金属アルコキシドとしては、典型的には、クロロメチルトリメトキシシラン、クロロメチルトリエトキシシランなどのシリコンアルコキシドが挙げられる。シリコンアルコキシドを使用すれば、多孔質誘電体１１が効率的に形成されうる。なお、本明細書では、シリコンも金属として取り扱う。
【００９７】
ハロゲン原子を含む官能基を有さないシリコンアルコキシドの例としては、オルトケイ酸テトラエチル（ＴＥＯＳ）、オルトケイ酸テトラメチル（ＴＭＯＳ）、メチルトリメトキシシラン（ＭＴＭＳ）、フェニルトリメトキシシラン（ＰＴＭＯＳ）、フェニルトリエトキシシラン（ＰＴＥＯＳ）、３−グリシジルオキシプロピルトリメトキシシラン（ＧＯＴＭＳ）、３−アクリロキシプロピルトリメトキシシラン（ＡＰＴＭＳ）、３−アミノプロピルトリエトキシシラン（ＡＰＴＥＳ）、及び、３−アミノプロピルトリメトキシシラン（ＡＰＴＭＯＳ）が挙げられる。これらのシリコンアルコキシドから選ばれる１種又は２種以上を使用することができる。ＴＥＯＳの沸点は、ＴＭＯＳの沸点よりも高い。ＴＥＯＳは混合液を調製する際に揮発しにくいので、ＴＥＯＳを原料として使用すると、最終的に得られるシリカの量を正確に制御しやすい。
【００９８】
ハロゲン原子を含む官能基を有するシリコンアルコキシドとしては、上記したシリコンアルコキシドの置換体が挙げられる。
【００９９】
「置換体」とは、上記したシリコンアルコキシドのシリコン原子に結合した官能基をハロゲン原子を含む官能基に置き換えることによって表されるシリコンアルコキシド、又は、上記したシリコンアルコキシドのシリコン原子に結合した官能基における水素原子をハロゲン原子に置き換えることによって表されるシリコンアルコキシドを意味する。シリコン原子に結合した官能基としては、水素原子、メチル基、エチル基、メトキシ基、エトキシ基、プロポキシ基、フェニル基、３−グリシジルオキシプロピル基、３−アクリロキシプロピル基、３−アミノプロピルなどが挙げられる。例えば、メチルトリメトキシシランのシリコン原子に結合したメチル基がクロロメチル基に置き換わったとき、相当するシリコンアルコキシドは、クロロメチルトリメトキシシランである。あるいは、オルトケイ酸テトラメチル（ＴＭＯＳ）の１つのメトキシ基がクロロメチル基に置き換わったとき、相当するシリコンアルコキシドは、クロロメチルトリメトキシシランである。この考え方は、シリコンアルコキシド以外の金属アルコキシドにも当てはまる。
【０１００】
多孔質誘電体１１の前駆体は、シリコンアルコキシドに限定されない。アルミニウムトリセクブトキシド（ＡＴＢ）、オルトチタン酸テトラブチル（ＴＢＯＴ）、ジルコニウム（ＩＶ）テトラブトキシド（ＺＴＢ）などの他の金属アルコキシドも使用可能である。金属アルコキシドとして、互いに異なる金属種を有する複数の金属アルコキシドの混合物を用いてもよい。
【０１０１】
金属塩の例としては、上述の種々の材料が挙げられる。
【０１０２】
イオン性化合物の例としては、上述の種々の材料が挙げられる。
【０１０３】
水は、金属アルコキシドを加水分解させるものであればよく、例えば、脱イオン水である。
【０１０４】
有機溶媒は、金属アルコキシド、イオン性化合物、金属塩、及び、水を均一に混合できるものであればよく、例えば、アルコールである。アルコールの例としては、メタノール、エタノール、イソプロパノール、及び、１−メトキシ−２−プロパノール（ＰＧＭＥ）が挙げられる。これらのアルコールから選ばれる１種又は２種以上を使用することができる。
【０１０５】
混合液は、必要に応じて、ポリエーテルを含んでいてもよい。混合液は、他の材料を含んでいてもよい。
【０１０６】
工程Ｓ２では、混合液をゲル化させることによって混合ゲルを形成する。例えば、容器を密閉して混合液を室温（例えば２５℃）で保管すると、３日から２３日程度で混合液が湿潤状態の混合ゲルに変化する。ゲル化に要する時間は、水の量、有機溶媒の量、及び、保管温度によって制御可能である。
【０１０７】
金属アルコキシドとしてシリコンアルコキシドを使用した場合、具体的には、以下の反応が進む。まず、シリコンアルコキシドが加水分解してシラノールが形成される。次に、２つのシラノールが脱水縮重合することによってシロキサンモノマーが形成される。そして、複数のシロキサンが脱水縮重合することによってシロキサンポリマーが形成される。このようにして、シロキサンポリマーが３次元の網目状にネットワークを形成することにより、混合液がゲル化する。
【０１０８】
工程Ｓ３では、混合ゲルを乾燥させる。これにより、固体電解質１０が得られる。例えば、真空乾燥機を用いて、圧力０．１Ｐａ以上２００Ｐａ以下、温度１５℃以上１５０℃以下（周囲温度）の条件のもとで、４８時間から９６時間かけて混合ゲルを乾燥させる。真空乾燥時の突沸及び気泡の発生を抑えるために、真空乾燥工程の前に予備乾燥処理を行ってもよい。予備乾燥処理では、例えば、局所排気装置に設置したホットプレートを用いて、大気圧、温度１５℃以上９０℃以下（ホットプレートの表面温度）の条件のもとで、２４時間から９６時間かけて混合ゲルを加熱する。予備乾燥処理によって、混合ゲルに含まれる水と有機溶媒の大半を蒸発させることができる。予備乾燥処理は、混合ゲルを大気中に２４時間から９６時間放置することによって行われてもよい。
【０１０９】
なお、固体電解質１０は、イオン性化合物に代えて、あるいは、イオン性化合物に加えて、双極性化合物を含有していてもよい。双極性化合物とは、分子内の離間した複数の原子に非局在の電荷が分布した化合物である。分極層１３０が双極性化合物を含有する場合、図２において、符号１３１ａで示された要素が、双極性化合物のうち負の電荷を有する原子を含む部分に相当し、符号１３１ｂで示された要素が、双極性化合物のうち正の電荷を有する原子を含む部分に相当する。
【０１１０】
双極性化合物の例としては、１，２−双極子、１，３−双極子、１，４−双極子、及び１，５−双極子が挙げられる。双極性化合物は、例えば、ジアゾメタン、ホスホニウムイリド、及びカルボニルオキシドからなる群より選ばれる少なくとも１種である。図６に示す工程Ｓ１において、これらの双極性化合物を用いて混合液を調製することができる。
【０１１１】
（第２実施形態）
図７は、第２実施形態に係る電極２０の断面構造の一例を模式的に示している。図７において、電極２０は、集電体２１の上に配置されている。電極２０は、電極活物質、導電助剤及び固体電解質を含む。具体的には、電極２０は、活物質粒子２２、導電助剤粒子２３及び固体電解質２４を含む。活物質粒子２２は、固体電解質２４のマトリクスに埋め込まれて固定されている。導電助剤粒子２３も固体電解質２４のマトリクスに埋め込まれて固定されている。粒子２２及び２３の形状は特に限定されない。
【０１１２】
集電体２１は、導電材料で構成されている。導電材料の例としては、金属、導電性酸化物、導電性窒化物、導電性炭化物、導電性硼化物、及び導電性樹脂が挙げられる。
【０１１３】
固体電解質２４として、第１実施形態で説明した固体電解質１０を用いることができる。本開示の固体電解質１０は高いイオン伝導度を有するので、固体電解質１０を用いることによって、優れた電気特性を有する電極２０が得られる。
【０１１４】
本実施形態によれば、固体電解質２４のマトリクス中に活物質粒子２２（第１粒子）及び導電助剤粒子２３（第２粒子）が固定されている。このような構造によれば、電極２０において、固体電解質２４の高いイオン伝導度に基づく優れた電気特性が確実に発揮されうる。
【０１１５】
電極２０に用いられた電極活物質が正極活物質である場合、正極活物質の例としては、リチウム含有遷移金属酸化物、バナジウム酸化物、クロム酸化物、及びリチウム含有遷移金属硫化物が挙げられる。リチウム含有遷移金属酸化物の例としては、ＬｉＣｏＯ2、ＬｉＮｉＯ2、ＬｉＭｎＯ2、ＬｉＭｎ2Ｏ4、ＬｉＮｉＣｏＭｎＯ2、ＬｉＮｉＣｏＯ2、ＬｉＣｏＭｎＯ2、ＬｉＮｉＭｎＯ2、ＬｉＮｉＣｏＭｎＯ4、ＬｉＭｎＮｉＯ4、ＬｉＭｎＣｏＯ4、ＬｉＮｉＣｏＡｌＯ2、ＬｉＮｉＰＯ4、ＬｉＣｏＰＯ4、ＬｉＭｎＰＯ4、ＬｉＦｅＰＯ4、Ｌｉ2ＮｉＳｉＯ4、Ｌｉ2ＣｏＳｉＯ4、Ｌｉ2ＭｎＳｉＯ4、Ｌｉ2ＦｅＳｉＯ4、ＬｉＮｉＢＯ3、ＬｉＣｏＢＯ3、ＬｉＭｎＢＯ3、及びＬｉＦｅＢＯ3が挙げられる。リチウム含有遷移金属硫化物の例として、ＬｉＴｉＳ2、Ｌｉ2ＴｉＳ3、及びＬｉ3ＮｂＳ4が挙げられる。これらの正極活物質からから選ばれる１種又は２種以上を使用することができる。
【０１１６】
電極２０に用いられた電極活物質が負極活物質である場合、負極活物質の例としては、金属、半金属、酸化物、窒化物、及び炭素が挙げられる。金属又は半金属の例としては、リチウム、シリコン、アモルファスシリコン、アルミニウム、銀、スズ、アンチモン、及びそれらの合金が挙げられる。酸化物の例としては、Ｌｉ4Ｔｉ5Ｏ12、Ｌｉ2ＳｒＴｉ6Ｏ14、ＴｉＯ2、Ｎｂ2Ｏ5、ＳｎＯ2、Ｔａ2Ｏ5、ＷＯ2、ＷＯ3、Ｆｅ2Ｏ3、ＣｏＯ、ＭｏＯ2、ＳｉＯ、ＳｎＢＰＯ6、及びそれらの混合物が挙げられる。窒化物の例としては、ＬｉＣｏＮ、Ｌｉ3ＦｅＮ2、Ｌｉ7ＭｎＮ4及びそれらの混合物が挙げられる。炭素の例としては、黒鉛、グラフェン、ハードカーボン、カーボンナノチューブ及びそれらの混合物が挙げられる。これらの負極活物質から選ばれる１種又は２種以上を使用することができる。
【０１１７】
導電助剤は、例えば、導電性カーボンである。導電性カーボンの例としては、カーボンブラック、ファイバー状カーボン、黒鉛、ケッチェンブラック、及びアセチレンブラックが挙げられる。これらの導電助剤から選ばれる１種又は２種以上を使用することができる。導電助剤は、電極２０の内部抵抗を十分に低減することに寄与する。
【０１１８】
電極２０は、さらに、バインダーを含んでいてもよい。バインダーの例としては、カルボキシメチルセルロース（ＣＭＣ）及びスチレンブタジエンゴム（ＳＢＲ）が挙げられる。これらのバインダーから選ばれる１種又は２種以上を使用することができる。バインダーは、電極２０の形状を維持する効果を発揮する。
【０１１９】
次に、図８を参照しつつ、電極２０の製造方法の一例を説明する。
【０１２０】
工程Ｓ１１では、活物質粒子を含有する混合液を調製する。工程Ｓ１１は、サブ工程Ｓ１１１及びサブ工程Ｓ１１２を含んでいてもよい。サブ工程Ｓ１１１では、例えば、イオン性化合物、金属塩、水、有機溶媒及び活物質粒子を混合して前駆液を調製する。前駆液は、ポリエーテルをさらに含んでいてもよい。サブ工程Ｓ１１２では、前駆液に金属アルコキシドを混合する。これにより、活物質粒子を含有する混合液が得られる。サブ工程Ｓ１１２では、例えば、前駆液が入れられた容器に金属アルコキシドを滴下する。工程Ｓ１１は、混合液に活物質粒子が加えられることを除き、第１実施形態における工程Ｓ１と同じ工程である。
【０１２１】
第１実施形態で説明したように、金属アルコキシドとして、ハロゲン原子を含む官能基を有する金属アルコキシドのみを用いてもよく、ハロゲン原子を含む官能基を有する金属アルコキシドと他の金属アルコキシドとを組み合わせて用いてもよい。
【０１２２】
工程Ｓ１２では、固体電解質によって被覆された活物質粒子を形成する。工程Ｓ１２では、例えば、第１実施形態における工程Ｓ２及び工程Ｓ３と同じ操作を行う。混合液が活物質粒子を含有するため、混合液をゲル化させると、混合ゲルが活物質粒子の表面の少なくとも一部を覆うように形成される。混合ゲルによって被覆された活物質粒子を乾燥させると、固体電解質によって被覆された活物質粒子が得られる。
【０１２３】
工程Ｓ１３では、被覆された活物質粒子を含有するスラリーを調製する。被覆された活物質粒子及び導電助剤粒子に電解液又は溶媒を加えて混合する。これにより、電極形成用のスラリーが得られる。必要に応じて、スラリーにはバインダーが加えられてもよい。導電助剤は、工程Ｓ１１において混合液に予め加えられてもよい。スラリーの調製に用いられる電解液の例としては、金属塩と炭酸エステルとを含む電解液が挙げられる。炭酸エステルとしては、鎖状炭酸エステル、環状炭酸エステル、及びそれらの混合物が挙げられる。例えば、エチレンカーボネートとジエチルカーボネートとを１：１の体積比で含む混合溶媒にＬｉＰＦ6を１ｍｏｌ／リットルの濃度で溶解させることによって、電解液が得られる。スラリーの調製に用いられる溶媒の例としては、水及び有機溶媒が挙げられる。有機溶媒の例としては、Ｎ−メチルピロリドン（ＮＭＰ）が挙げられる。
【０１２４】
工程Ｓ１４では、集電体にスラリーを塗布して塗布膜を形成する。スラリーの塗布方法は特に限定されない。例えば、ブレードコート法によって集電体にスラリーを塗布する。
【０１２５】
工程Ｓ１５では、集電体上に形成された塗布膜を乾燥させる。所定の体積充填率を有する電極２０が得られるように、乾燥した塗布膜を圧延してもよい。これにより、電極２０が得られる。塗布膜の乾燥は、例えば、真空乾燥機を用いて、圧力０．１Ｐａ以上２００Ｐａ以下、温度８０℃以上１５０℃以下（周囲温度）の条件のもとで、４時間から１２時間かけて行われる。
【０１２６】
次に、図９を参照しつつ、電極２０の製造方法の他の例を説明する。
【０１２７】
工程Ｓ２１では、混合液を調製する。工程Ｓ２１は、例えば、第１実施形態における工程Ｓ１と同じ工程である。
【０１２８】
工程Ｓ２２では、集電体上に電極層を形成する。電極層は、活物質粒子及び導電助剤粒子を含むスラリーを集電体に塗布し、塗布膜を乾燥させることによって得られる。スラリーは、活物質粒子及び導電助剤粒子に電解液又は有機溶媒を加えて混合することによって調製されうる。工程Ｓ２２では、図８を参照して説明した工程Ｓ１４及び工程Ｓ１５と同じ操作を行ってもよい。
【０１２９】
工程Ｓ２１は、工程Ｓ２２から独立した工程である。工程Ｓ２１と工程Ｓ２２の順序は特に限定されない。
【０１３０】
工程Ｓ２３では、電極層に混合液を含浸させる。電極層に混合液を含浸させるために、電極層に混合液を滴下させてもよいし、電極層を混合液に浸漬させてもよい。電極層に含浸させる前において、混合液のゲル化が一部進行していてもよい。例えば、混合液を調製した後、混合液を室温で数日間保存すると、ゲル化が少し進行する。そのような混合液を電極層に含浸させてもよい。
【０１３１】
工程Ｓ２４では、固体電解質によって被覆された活物質粒子を形成する。電極層に含浸した混合液をゲル化させ、混合ゲルを乾燥させる。工程Ｓ２４では、例えば、第１実施形態における工程Ｓ２及び工程Ｓ３と同じ操作を行う。以上により、電極２０が得られる。
【０１３２】
次に、図１０を参照しつつ、電極２０の製造方法のさらに他の例を説明する。
【０１３３】
工程Ｓ３１では、活物質粒子を含有するスラリーを調製する。工程Ｓ３１は、サブ工程Ｓ３１１及びサブ工程Ｓ３１２を含んでいてもよい。サブ工程Ｓ３１１では、例えば、イオン性化合物、金属塩、水、有機溶媒、活物質粒子、導電助剤粒子及びバインダーを混合して前駆液を調製する。前駆液は、ポリエーテルを含んでいてもよい。サブ工程Ｓ３１２では、前駆液に金属アルコキシドを混合する。これにより、電極形成用のスラリーが得られる。サブ工程Ｓ３１２では、例えば、前駆液が入れられた容器に金属アルコキシドを滴下する。
【０１３４】
工程Ｓ３２では、集電体にスラリーを塗布して塗布膜を形成する。スラリーの塗布方法は特に限定されない。例えば、ブレードコート法によって集電体にスラリーを塗布する。
【０１３５】
工程Ｓ３３では、集電体上に形成された塗布膜を乾燥させる。塗布膜を乾燥させると、先に説明した加水分解反応及び脱水縮重合反応が進行し、活物質粒子及び導電助剤粒子の周囲に固体電解質のマトリクスが形成される。塗布膜を所定期間（例えば、４日から２３日）かけて室温で保存し、その後、所定条件にて塗布膜を乾燥させてもよい。塗布膜の乾燥は、例えば、真空乾燥機を用いて、圧力０．１Ｐａ以上２００Ｐａ以下、温度１５℃以上１５０℃以下（周囲温度）の条件のもとで、４８時間から７２時間かけて行われる。所定の体積充填率を有する電極２０が得られるように、乾燥した塗布膜を圧延してもよい。これにより、電極２０が得られる。
【０１３６】
（第３実施形態）
図１１は、第３実施形態に係る蓄電素子３０の断面構造の一例を模式的に示している。図１１において、蓄電素子３０は、集電体３１、正極３２、固体電解質３３、負極３４、及び集電体３５を備えている。集電体３１及び３５として、第２実施形態で説明した集電体２１を用いることができる。正極３２は、例えば、第２実施形態で説明した正極活物質を含有する。負極３４は、例えば、第２実施形態で説明した負極活物質を含有する。
【０１３７】
固体電解質３３は、正極３２と負極３４との間に配置されている。固体電解質３３として、第１実施形態で説明した固体電解質１０を用いることができる。本開示の固体電解質１０は高いイオン伝導度を有するので、固体電解質１０を用いることによって、優れた電気特性を有する蓄電素子３０が得られる。
【０１３８】
（第４実施形態）
図１２は、第４実施形態に係る蓄電素子４０の断面構造の一例を示している。図１２において、蓄電素子４０は、集電体４１、正極４２、固体電解質４３、負極４４、及び集電体４５を備えている。集電体４１及び４５として、第２実施形態で説明した集電体２１を用いることができる。正極４２として、第２実施形態で説明した電極２０を用いることができる。負極４４は、例えば、第２実施形態で説明した負極活物質を含有する。
【０１３９】
固体電解質４３は、正極４２と負極４４との間に配置されている。固体電解質４３として、第１実施形態で説明した固体電解質１０を用いることができる。あるいは、固体電解質４３は、その他の固体電解質であってもよい。その他の固体電解質の例としては、無機固体電解質及びポリマー電解質が挙げられる。無機固体電解質の例としては、無機酸化物及び無機硫化物が挙げられる。無機酸化物の例としては、ＬｉＰＯＮ、ＬｉＡｌＴｉ（ＰＯ4）3、ＬｉＡｌＧｅＴｉ（ＰＯ4）3、ＬｉＬａＴｉＯ、ＬｉＬａＺｒＯ、Ｌｉ3ＰＯ4、Ｌｉ2ＳｉＯ2、Ｌｉ3ＳｉＯ4、Ｌｉ3ＶＯ4、Ｌｉ4ＳｉＯ4−Ｚｎ2ＳｉＯ4、Ｌｉ4ＧｅＯ4−Ｌｉ2ＧｅＺｎＯ4、Ｌｉ2ＧｅＺｎＯ4−Ｚｎ2ＧｅＯ4、及びＬｉ4ＧｅＯ4−Ｌｉ3ＶＯ4が挙げられる。無機硫化物の例としては、Ｌｉ2Ｓ−Ｐ2Ｓ5、Ｌｉ2Ｓ−Ｐ2Ｓ5−ＬｉＩ、Ｌｉ2Ｓ−Ｐ2Ｓ5−Ｌｉ2Ｏ−ＬｉＩ、Ｌｉ2Ｓ−ＳｉＳ2、Ｌｉ2Ｓ−ＳｉＳ2−ＬｉＩ、Ｌｉ2Ｓ−ＳｉＳ2−ＬｉＢｒ、Ｌｉ2Ｓ−ＳｉＳ2−ＬｉＣｌ、Ｌｉ2Ｓ−ＳｉＳ2−Ｂ2Ｓ3−ＬｉＩ、Ｌｉ2Ｓ−ＳｉＳ2−Ｐ2Ｓ5−ＬｉＩ、Ｌｉ2Ｓ−Ｂ2Ｓ3、Ｌｉ2Ｓ−Ｐ2Ｓ5−ＧｅＳ、Ｌｉ2Ｓ−Ｐ2Ｓ5−ＺｎＳ、Ｌｉ2Ｓ−Ｐ2Ｓ5−ＧａＳ、Ｌｉ2Ｓ−ＧｅＳ2、Ｌｉ2Ｓ−ＳｉＳ2−Ｌｉ3ＰＯ4、Ｌｉ2Ｓ−ＳｉＳ2−ＬｉＰＯ、Ｌｉ2Ｓ−ＳｉＳ2−ＬｉＳｉＯ、Ｌｉ2Ｓ−ＳｉＳ2−ＬｉＧｅＯ、Ｌｉ2Ｓ−ＳｉＳ2−ＬｉＢＯ、Ｌｉ2Ｓ−ＳｉＳ2−ＬｉＡｌＯ、Ｌｉ2Ｓ−ＳｉＳ2−ＬｉＧａＯ、Ｌｉ2Ｓ−ＳｉＳ2−ＬｉＩｎＯ、Ｌｉ4ＧｅＳ4−Ｌｉ3ＰＳ3、Ｌｉ4ＳｉＳ4−Ｌｉ3ＰＳ4、及びＬｉ3ＰＳ4−Ｌｉ2Ｓが挙げられる。ポリマー電解質の例としては、フッ素樹脂、ポリエチレンオキサイド、ポリアクリルニトリル、ポリアクリレート、これらの誘導体、及びこれらの共重合体が挙げられる。
【０１４０】
蓄電素子４０の内部で十分な電子絶縁性が確保できる場合、固体電解質４３は省略されてもよい。例えば、図７を参照して説明した電極２０を作製したのち、電極２０の表面に混合液を塗布して塗布膜を形成する。塗布膜をゲル化及び乾燥させることによって、電極２０の上に固体電解質の薄い層を形成することができる。この薄い層が正極と負極との短絡を防ぐのに十分である場合、セパレータの役割を果たす固体電解質が別途必要とされない。
【０１４１】
図１２に示す蓄電素子４０においては、正極４２のみに本開示の固体電解質を含む電極が使用されている。
【０１４２】
（第５実施形態）
図１３は、第５実施形態に係る蓄電素子５０の断面構造の一例を示している。図１３において、蓄電素子５０は、集電体５１、正極５２、固体電解質５３、負極５４、及び集電体５５を備えている。集電体５１及び５５として、第２実施形態で説明した集電体２１を用いることができる。正極５２及び負極５４として、第２実施形態で説明した電極２０を用いることができる。固体電解質５３は、正極５２と負極５４との間に配置されている。固体電解質５３として、第１実施形態で説明した固体電解質１０を用いることができる。あるいは、固体電解質５３は、その他の固体電解質であってもよい。本実施形態では、正極５２と負極５４の両方に本開示の固体電解質を含む電極が使用されている。ただし、負極５４のみに本開示の固体電解質を含む電極が使用されてもよい。
【０１４３】
第４及び第５実施形態によれば、正極及び負極から選ばれる少なくとも１つに本開示の電極２０が用いられている。電極２０は、本開示の固体電解質１０を含む。固体電解質１０は高いイオン伝導度を有するので、固体電解質１０を用いることによって、優れた電気特性を有する蓄電素子が得られる。
【実施例】
【０１４４】
（サンプル１ａ）
１．０２ｍｌのＢＭＰ−ＴＦＳＩ、０．３２４ｇのＬｉ−ＴＦＳＩ、所定量のシリコンアルコキシド、１．０ｍｌのＰＧＭＥ及び０．５ｍｌの水をガラス容器に入れて混合し、混合液を得た。シリコンアルコキシドとして、ＴＥＯＳとクロロメチルトリメトキシシラン（Ｃｌ−ＴＭＯＳ）との混合物を使用した。シリコンアルコキシドの全量に対するクロロメチルトリメトキシシランの比率は、１０ｍｏｌ％であった。シリコンアルコキシドとＢＭＰ−ＴＦＳＩとの混合比は、モル比にて、シリコンアルコキシド：ＢＭＰ−ＴＦＳＩ＝１．０：１．５であった。【０１４５】
次に、ガラス容器を密閉して混合液を２５℃で保管した。混合液は、５日から１７日で湿潤状態の混合ゲルに変化した。【０１４６】
次に、デシケータ付きのホットプレートを用い、４０℃、８０ｋＰａの条件で９６時間かけて、混合ゲルを予備乾燥させた。その後、混合ゲルを真空オーブンに入れ、２５℃、０．１Ｐａ以下の条件で７２時間かけて乾燥させた。これにより、サンプル１ａの固体電解質を得た。【０１４７】
（サンプル１ｂからサンプル１ｅ）
シリコンアルコキシドの全量に対するクロロメチルトリメトキシシランの比率を２５ｍｏｌ％、７５ｍｏｌ％、９０ｍｏｌ％及び１００ｍｏｌ％に変更したことを除き、サンプル１ａと同じ方法でサンプル１ｂからサンプル１ｅの固体電解質を作製した。【０１４８】
サンプル１ａからサンプル１ｅの固体電解質をグローブボックス（湿度＜０．０００５％ＲＨ）に移し、約２３℃から２４℃でのイオン伝導度を交流インピーダンス法によって測定した。【０１４９】
（参照サンプル１）
参照サンプル１の電解質として、ＢＭＰ−ＴＦＳＩ及びＬｉ−ＴＦＳＩのみを含む電解液を調製した。ＢＭＰ−ＴＦＳＩとＬｉ−ＴＦＳＩとの混合比は、モル比にて、ＢＭＰ−ＴＦＳＩ：Ｌｉ−ＴＦＳＩ＝３．０：１．０であった。約２３℃から２４℃での参照サンプル１の電解質のイオン伝導度を交流インピーダンス法によって測定した。参照サンプル１の電解質のイオン伝導度は、０．６ｍＳ／ｃｍであった。【０１５０】
図１４は、サンプル１ａからサンプル１ｅの固体電解質のイオン伝導度とＣｌ−ＴＭＯＳの添加量との関係を示している。縦軸はイオン伝導度を示している。横軸は、シリコンアルコキシドの全量に対するクロロメチルトリメトキシシラン（Ｃｌ−ＴＭＯＳ）の比率を示している。Ｃｌ−ＴＭＯＳの比率が増加するにつれて、イオン伝導度が上昇した。サンプル１ａからサンプル１ｅの固体電解質の全てが参照サンプル１のイオン伝導度よりも高いイオン伝導度を示した。【０１５１】
（サンプル２ａ）
ＢＭＰ−ＴＦＳＩとＬｉ−ＴＦＳＩとの混合比は、モル比にて、ＢＭＰ−ＴＦＳＩ：Ｌｉ−ＴＦＳＩ＝３．０：１．０であった。シリコンアルコキシドとしてＣｌ−ＴＭＯＳのみを使用した。Ｃｌ−ＴＭＯＳに対するＢＭＰ−ＴＦＳＩの比率は、モル比にて、０．２５であった。これらの変更を除き、サンプル１ａと同じ方法でサンプル２ａの固体電解質を作製した。【０１５２】
（サンプル２ｂからサンプル２ｆ）
Ｃｌ−ＴＭＯＳに対するＢＭＰ−ＴＦＳＩの比率をモル比にて０．５、０．７５、１．０、１．５及び２．５に変更したことを除き、サンプル２ａと同じ方法でサンプル２ｂからサンプル２ｆの固体電解質を作製した。【０１５３】
図１５は、サンプル２ａからサンプル２ｆの固体電解質のイオン伝導度とＣｌ−ＴＭＯＳに対するＢＭＰ−ＴＦＳＩのモル比との関係を示している。縦軸は、イオン伝導度を示している。横軸は、Ｃｌ−ＴＭＯＳに対するＢＭＰ−ＴＦＳＩのモル比を示している。Ｃｌ−ＴＭＯＳに対するＢＭＰ−ＴＦＳＩのモル比が増加するにつれて、イオン伝導度が上昇した。サンプル２ｄ、サンプル２ｅ及びサンプル２ｆのイオン伝導度は、参照サンプル１のイオン伝導度を上回った。つまり、ＢＭＰ−ＴＦＳＩ／Ｃｌ−ＴＭＯＳ＝１．０以上のとき、固体電解質のイオン伝導度が参照サンプル１の伝導度を上回った。ＢＭＰ−ＴＦＳＩ／Ｃｌ−ＴＭＯＳの値は、モル比にて、１．０以上に設定されうる。ＢＭＰ−ＴＦＳＩ／Ｃｌ−ＴＭＯＳの値の上限は特に限定されず、例えば、２．５である。【０１５４】
（参照サンプル２）
シリコンアルコキシドとしてＴＥＯＳのみを使用し、各材料の混合比を、モル比にて、ＴＥＯＳ：ＢＭＰ−ＴＦＳＩ：Ｌｉ−ＴＦＳＩ＝２．０：３．０：１．０に変更したことを除き、サンプル１ａと同じ方法で参照サンプル２の固体電解質を作製した。【０１５５】
図１６は、サンプル１ｅの固体電解質と参照サンプル２の固体電解質とを低湿度環境に保管した後のイオン伝導度の経時変化を示している。縦軸は、イオン伝導度を示している。横軸は、作製直後からの経過時間（日）の１／２乗を示している。破線は、参照サンプル１の電解質のイオン伝導度（０．６ｍＳ／ｃｍ）を示している。作製直後において、参照サンプル２の固体電解質のイオン伝導度は、参照サンプル１の電解質のイオン伝導度よりも高かった。参照サンプル２の固体電解質を低湿度環境（＜０．０００５％ＲＨ）で保管すると、イオン伝導度は徐々に減少した。３０日以上保管して平衡状態に達したとき、参照サンプル２の固体電解質は、参照サンプル１の電解質よりも低いイオン伝導度を示した。【０１５６】
一方、サンプル１ｅの固体電解質のイオン伝導度は、作製直後、参照サンプル１及び参照サンプル２の電解質のイオン伝導度よりも高かった。サンプル１ｅの固体電解質を低湿度環境（＜０．０００５％ＲＨ）で保管すると、サンプル１ｅの固体電解質のイオン伝導度は徐々に減少した。ただし、３０日以上保管して平衡状態に達した後も、サンプル１ｅの固体電解質は、参照サンプル１及び参照サンプル２の電解質のイオン伝導度よりも高いイオン伝導度を示した。【０１５７】
イオン伝導度の経時変化は、以下に説明するメカニズムによるものと推定される。【０１５８】
参照サンプル２の固体電解質は、表面吸着層として、吸着水層を有する。作製直後において、参照サンプル２の固体電解質の吸着水層は、厚く、密度も高い。そのため、分極層におけるイオンの分極が強く誘起され、Ｌｉ+イオンが直下のＴＦＳＩ-イオンに引き付けられる力が弱まり、Ｌｉ+イオンが動きやすくなる。その結果、参照サンプル２の固体電解質は、高いイオン伝導度を示す。【０１５９】
しかし、参照サンプル２の固体電解質を低湿度環境（＜０．０００５％ＲＨ）に保管すると、吸着水層の厚さ及び密度が低下する。Ｌｉ+イオンの動きやすさは、表面吸着層を有さない参照サンプル１の電解質と同等まで低下する。その結果、参照サンプル２の固体電解質の全体の伝導度は、参照サンプル１の電解質のイオン伝導度（０．６ｍＳ／ｃｍ）よりも低くなる。【０１６０】
一方、サンプル１ｅの固体電解質を低湿度環境（＜０．０００５％ＲＨ）に保管すると、参照サンプル２と同様、吸着水層の厚さ及び密度が低下する。しかし、ＳｉＯ2の表面がＣｌで修飾されているため、Ｃｌの極性がイオン液体分子を強く引き付ける。その結果、分極層におけるイオンの分極が強く誘起された状態を維持できるため、Ｌｉ+イオンが直下のＴＦＳＩ-イオンに引き付けられる力が弱まり、Ｌｉ+イオンが動きやすくなる。その結果、サンプル１ｅの固体電解質は、低湿度環境下においても、高いイオン伝導度を維持している。【０１６１】
図１７は、サンプル１ｅの固体電解質及び参照サンプル１の電解質のイオン伝導度の温度依存性を示している。縦軸は、イオン伝導度の自然対数を示している。横軸は、１０００／Ｔの値（Ｔは、温度（Ｋ））を示している。２８３Ｋから２９３Ｋ付近の測定温度、すなわち、横軸が３．５付近において、参照サンプル１の電解質は、イオン液体の液化又は凝固によるイオン伝導度の顕著な変化を示した。一方、サンプル１ｅの固体電解質では、イオン伝導度の急激な変化は観測されなかった。これは、イオン液体の分子がＣｌで修飾されたＳｉＯ2に吸着し、純粋な液体及び純粋な固体とは異なる相を形成していることが理由であると推測される。【０１６２】
（ＦＴ−ＩＲ測定）
イオン液体の分子が吸着されていることを確かめるために、サンプル１ｅの固体電解質を低湿度環境（＜０．０００５％ＲＨ）で２８４日間保管したのち、ＦＴ−ＩＲ測定を行った。併せて、参照サンプル１の電解質のＦＴ−ＩＲ測定も行った。【０１６３】
図１８は、１０００ｃｍ-1から１４００ｃｍ-1の波数範囲でのサンプル１ｅの固体電解質及び参照サンプル１の電解質のＦＴ−ＩＲ測定の結果を示している。実線の縦線は、サンプル１ｅのピークの位置を示している。破線の縦線は、参照サンプル１のピークの位置を示している。矢印は、ピーク位置のシフトを示している。各ピークは、イオン液体を構成するＴＦＳＩアニオン分子内のＯ＝Ｓ＝Ｏ結合の伸縮振動モードに帰属される。参照サンプル１において、１０５０ｃｍ-1、１１７８ｃｍ-1及び１３５３ｃｍ-1の位置にピークが観測された。サンプル１ｅにおいて、各ピークは低エネルギー側にシフトした。この理由としては、相対的に正の極性を有するＳ原子と、ＳｉＯ2の表面のＣｌ原子とが結合を形成したためであると推測される。すなわち、ピークのシフトは、ＴＦＳＩアニオン分子がＳｉＯ2の表面に吸着していることを示唆している。【０１６４】
（固体ＮＭＲ測定）
多孔質誘電体の孔の内表面の状態を評価するため、参照サンプル２とサンプル１ｅの固体29Ｓｉ−ＮＭＲ測定を行った。図１９Ａは、−８０ｐｐｍから−１４０ｐｐｍの化学シフト範囲での参照サンプル２の固体電解質の固体ＮＭＲ測定の結果を示している。図１９Ｂは、−６０ｐｐｍから−１００ｐｐｍの化学シフト範囲でのサンプル１ｅの固体電解質の固体ＮＭＲ測定の結果を示している。【０１６５】
図１９Ａに示すように、参照サンプル２のスペクトルは、Ｑ３及びＱ４の２つのピークを有していた。Ｑ３のピークは、完全なＳｉ−Ｏ結合を形成できず、表面末端基として残存したＯＨ結合又はアルキル基を反映している。Ｑ４のピークは、完全なＳｉ−Ｏ結合に由来するピークである。フィッテイング結果から面積比を算出した結果、Ｑ３：Ｑ４＝４０％：６０％となった。この結果は、Ｓｉに対する表面末端基のモル比が最大で４０％に達することを示している。【０１６６】
図１９Ｂに示すように、サンプル１ｅのスペクトルは、Ｔ２及びＴ３の２つのピークを有していた。ただし、Ｑ３、Ｑ４などの他のピークは検出されなかった。Ｔ２のピーク及びＴ３のピークは、いずれも、塩素原子に由来するピークである、図１９Ｂのスペクトルは、サンプル作製後にも、−ＣＨ2Ｃｌ基が１００％残っていることを示している。すなわち、表面末端基であるＣｌ終端基のモル比が、Ｓｉに対して、最大で１００％に達することを示している。【０１６７】
図１９Ａ及び図１９Ｂの測定結果は、サンプル１ｅにおける表面末端基の密度が参照サンプル２における表面末端基の密度よりも高い可能性を示唆している。
【産業上の利用可能性】
【０１６８】
本開示の技術は、リチウムイオン二次電池などの蓄電素子に有用である。
【図１Ａ】
2020255467.tif 000003
【図１Ｂ】
2020255467.tif 000004
【図１Ｃ】
2020255467.tif 000005
【図１Ｄ】
2020255467.tif 000006
【図２】
2020255467.tif 000007
【図３】
2020255467.tif 000008
【図４】
2020255467.tif 000009
【図５】
2020255467.tif 000010
【図６】
2020255467.tif 000011
【図７】
2020255467.tif 000012
【図８】
2020255467.tif 000013
【図９】
2020255467.tif 000014
【図１０】
2020255467.tif 000015
【図１１】
2020255467.tif 000016
【図１２】
2020255467.tif 000017
【図１３】
2020255467.tif 000018
【図１４】
2020255467.tif 000019
【図１５】
2020255467.tif 000020
【図１６】
2020255467.tif 000021
【図１７】
2020255467.tif 000022
【図１８】
2020255467.tif 000023
【図１９Ａ】
2020255467.tif 000024
【図１９Ｂ】
2020255467.tif 000025
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
相互接続された複数の孔を有する多孔質誘電体と、
イオン性化合物及び双極性化合物からなる群より選ばれる少なくとも１つと、金属塩とを含有し、前記複数の孔の内部を少なくとも部分的に満たしている電解質と、
を備え、
前記多孔質誘電体の骨格は、少なくとも部分的に、ハロゲン原子で終端されており、
前記多孔質誘電体の前記複数の孔の内表面は、少なくとも部分的に、前記ハロゲン原子を含む官能基によって修飾されている、固体電解質。
【請求項２】
前記ハロゲン原子が前記官能基の末端に存在する、
請求項１に記載の固体電解質。
【請求項３】
前記ハロゲン原子が塩素原子である、
請求項１又は２に記載の固体電解質。
【請求項４】
前記複数の孔の前記内表面に吸着して分極を誘起する表面吸着層をさらに備えた、
請求項１から３のいずれか１項に記載の固体電解質。
【請求項５】
前記電解質は、前記多孔質誘電体の前記孔の前記内表面又は前記表面吸着層の内表面に吸着した分極層を含み、
前記分極層は、第１イオン層、第２イオン層及び第３イオン層を含み、
前記第１イオン層は、前記多孔質誘電体又は前記表面吸着層に結合した複数の第１イオンを含む層であり、
前記複数の第１イオンのそれぞれは、第１の極性を有し、
前記第２イオン層は、前記複数の第１イオンに結合した複数の第２イオンを含む層であり、
前記複数の第２イオンのそれぞれは、前記第１の極性とは反対の極性である第２の極性を有し、
前記第３イオン層は、前記複数の第２イオンに結合した複数の第３イオンを含む層であり、
前記複数の第３イオンのそれぞれは、前記第１の極性を有する、
請求項１から４のいずれか１項に記載の固体電解質。
【請求項６】
前記複数の第１イオンのそれぞれは、前記イオン性化合物又は前記金属塩に由来するアニオンであり、
前記複数の第２イオンのそれぞれは、前記イオン性化合物に由来するカチオンであり、
前記複数の第３イオンのそれぞれは、前記イオン性化合物又は前記金属塩に由来するアニオンである、
請求項５に記載の固体電解質。
【請求項７】
前記電解質は、前記分極層が存在する位置よりも前記複数の孔の前記内表面から離れた位置に存在するバルク層をさらに含む、
請求項５又は６に記載の固体電解質。
【請求項８】
前記表面吸着層が、前記複数の孔の前記内表面に吸着した水を含有する、
請求項４に記載の固体電解質。
【請求項９】
前記水が、１以上、４以下の単分子層を構成している、
請求項８に記載の固体電解質。
【請求項１０】
前記表面吸着層が、前記複数の孔の前記内表面に吸着したポリエーテルを含有する、
請求項４に記載の固体電解質。
【請求項１１】
前記ポリエーテルが、ポリエチレングリコールを含む、
請求項１０に記載の固体電解質。
【請求項１２】
前記金属塩がリチウム塩である、
請求項１から１１のいずれか１項に記載の固体電解質。
【請求項１３】
前記リチウム塩が、リチウムビス（トリフルオロメタンスルホニル）イミドを含む、
請求項１２に記載の固体電解質。
【請求項１４】
前記イオン性化合物がイオン液体である、
請求項１から１３のいずれか１項に記載の固体電解質。
【請求項１５】
前記イオン液体が、ビス（トリフルオロメタンスルホニル）イミドアニオンを含む、
請求項１４に記載の固体電解質。
【請求項１６】
前記イオン液体が、１−ブチル−１−メチルピロリジニウムビス（トリフルオロメタンスルホニル）イミドを含む、
請求項１５に記載の固体電解質。
【請求項１７】
前記多孔質誘電体が多孔質シリカである、
請求項１から１６のいずれか１項に記載の固体電解質。
【請求項１８】
前記多孔質誘電体は、単一の層をなし、
前記固体電解質の外形が前記多孔質誘電体によって画定されている、
請求項１から１７のいずれか１項に記載の固体電解質。
【請求項１９】
請求項１から１８のいずれか１項に記載の固体電解質と、
電極活物質と、
を備えた、電極。
【請求項２０】
導電助剤及びバインダーから選ばれる少なくとも１つをさらに備えた、
請求項１９に記載の電極。
【請求項２１】
正極と、
負極と、
請求項１から１８のいずれか１項に記載の固体電解質と、
を備えた、蓄電素子。
【請求項２２】
正極と、
負極と、
を備え、
前記正極及び前記負極から選ばれる少なくとも１つは、請求項１９又は２０に記載の電極である、蓄電素子。
【請求項２３】
多孔質誘電体の前駆体と、イオン性化合物及び双極性化合物からなる群より選ばれる少なくとも１つと、金属塩と、水と、有機溶媒とを混合して、混合液を調製することと、
前記混合液をゲル化させることによって混合ゲルを形成することと、
前記混合ゲルを乾燥させることによって固体電解質を形成することと、
を含み、
前記前駆体がハロゲン原子を含む官能基を有する、固体電解質の製造方法。
【請求項２４】
前記前駆体は、ハロゲン原子を含む官能基を有する金属アルコキシドを含む、
請求項２３に記載の製造方法。
【請求項２５】
前記金属アルコキシドがシリコンアルコキシドである、
請求項２４に記載の製造方法。
【国際調査報告】
2020255467.tif 000026
2020255467.tif 000027
2020255467.tif 000028
2020255467.tif 000029